REVENDICATIONS 1. Polymère caoutchouteux couplé, utilisable en particulier dans la fabrication de compositions pour bandes de roulement de pneumatiques, caractérisé en ce qu'il est constitué (1) d'atomes d'étain auxquels sont liées par covalence au moins trois branches de polydiène et (2) d'atomes de silicium auxquels sont liées par covalence au moins trois branches de polydiène. 2. Polymère caoutchouteux couplé selon la revendication 1, caractérisé en ce qu'au moins l'une desdites branches de polydiène liées aux atomes d'étain a un poids moléculaire moyen en nombre inférieur à environ 40 000, en ce qu'au moins l'une desdites branches de polydiène liées aux atomes d'étain a un poids moléculaire moyen en nombre d'au moins environ 80 000, en ce qu'au moins l'une desdites branches de polydiène liées aux atomes de silicium a un poids moléculaire moyen en nombre inférieur à environ 40 000, en ce qu'au moins l'une desdites branches de polydiène liées aux atomes de silicium a un poids molécu- laire moyen en nombre d'au moins environ 80 000 ; en ce que le rapport du poids moléculaire moyen en poids au poids moléculaire moyen en nombre du polymère caoutchouteux couplé asymétriquement est compris entre environ 2 et environ 2,5. 3. Procédé pour préparer un polymère caoutchouteux couplé asymétriquement, caractérisé en ce qu'il comprend les étapes suivantes : (1) polymériser en continu au moins un diène monomère jusqu'à un taux de conversion d'au moins environ 90 pour cent en utilisant un initiateur anionique pour produire un ciment de polymère contenant des chaînes vivantes de caoutchouc polydiène, dans lequel certaines des chaînes vivantes de caoutchouc polydiène sont des chaînes de caoutchouc polydiène de bas poids moléculaire ayant un poids moléculaire moyen en nombre inférieur à environ 40 000 et certaines des chaînes vivantes du caoutchouc polydiène sont des chaînes de caoutchouc polydiène de haut moléculaire ayant un poids moléculaire moyen en nombre supérieur à environ 80 000 ; (2) ajouter en continu un halogénure d'étain et un halogénure de silicium au ciment de polymère dans un récipient réactionnel séparé pour produire le polymère caoutchouteux couplé asymétriquement, ledit polymère caoutchouteux couplé asymétriquement ayant une polydispersité comprise entre environ 2 et environ 2,5. 4. Polymère caoutchouteux couplé selon la revendication 2, caractérisé en ce que les branches de polydiène sont choisies parmi des chaînes de polybutadiène, des chaînes de polyisoprène, des chaînes de styrène-butadiène, des chaînes de a-méthylstyrène-butadiène, des chaînes de a-méthylstyrène-isoprène, des chaînes de styrène-isoprènebutadiène, des chaînes de styrène-isoprène, des chaînes d'isoprène-butadiène, des chaînes de a-méthylstyrèneisoprène-butadiène et des chaînes de a-méthylstyrènestyrène-isoprène-butadiène. 5. Polymère caoutchouteux couplé selon la revendication 4, caractérisé en ce que quatre branches de polydiène sont liées par covalence aux atomes d'étain et aux atomes de silicium. 6. Polymère caoutchouteux couplé selon la revendica tion 5, caractérisé en ce qu'au moins l'une des branches de polydiène liées par covalence aux atomes d'étain a un poids moléculaire moyen en nombre intermédiaire compris entre environ 45 000 et environ 75 000, et au moins l'une des branches de polydiène liées par covalence aux atomes de silicium a un poids moléculaire moyen en nombre intermédiaire compris entre environ 45 000 et environ 75 000. 7. Polymère caoutchouteux couplé selon la revendication 6, caractérisé en ce qu'au moins l'une des branches de polydiène liées par covalence aux atomes d'étain a un poids moléculaire moyen en nombre inférieur à environ 30 000 et au moins l'une des branches de polydiène liées par covalence aux atomes de silicium a un poids moléculaire moyen en nombre inférieur à environ 30 000. 8. Polymère caoutchouteux couplé selon la revendication 7, caractérisé en ce qu'au moins l'une des branches de polydiène liées par covalence aux atomes d'étain a un poids moléculaire moyen en nombre supérieur à environ 90 000 et au moins l'une des branches de polydiène liées par covalence aux atomes de silicium a un poids moléculaire moyen en nombre supérieur à environ 90 000. 9. Polymère caoutchouteux couplé selon la revendication 8, caractérisé en ce qu'au moins l'une des branches de polydiène liées par covalence aux atomes d'étain a un poids moléculaire moyen en nombre inférieur à environ 25 000 et au moins l'une des branches de polydiène liées par covalence aux atomes de silicium a un poids moléculaire moyen en nombre inférieur à environ 25 000. 10. Polymère caoutchouteux couplé selon la revendication 9, caractérisé en ce qu'au moins l'une des branches de polydiène liées par covalence aux atomes d'étain a un poids moléculaire moyen en nombre supérieur à environ 100 000 et au moins l'une des branches de polydiène liées par covalence aux atomes de silicium a un poids moléculaire moyen en nombre supérieur à environ 100 000. 11. Polymère caoutchouteux couplé selon la revendication 8, caractérisé en ce que lesdites branches de polydiène sont des chaînes d'isoprène-butadiène. 12. Polymère caoutchouteux couplé selon la revendication 8, caractérisé en ce que lesdites branches de polydiène sont des chaînes d'isoprène. 13. Polymère caoutchouteux couplé selon la revendication 8, caractérisé en ce que lesdites branches de polydiène sont des chaînes de butadiène. 14. Polymère caoutchouteux couplé selon la revendication 8, caractérisé en ce que lesdites branches de polydiène sont des chaînes de styrène-isoprène-butadiène. 15. Polymère couplé selon la revendication 2, caractérisé en ce que le rapport molaire de l'étain au silicium se situe entre environ 20 :80 environ 95:5. 16. Polymère couplé selon la revendication 5, caractérisé en ce que le rapport molaire de l'étain au silicium se situe entre environ 40 :60 environ 90:10. 17. Polymère couplé selon la revendication 7, caractérisé en ce que le rapport molaire de l'étain au silicium se situe entre environ 60 :40 environ 85:15. 18. Polymère couplé selon la revendication 10, caractérisé en ce que le rapport molaire de l'étain au silicium se situe entre environ 65 :35 environ 80:20. 19. Procédé selon la revendication 3, caractérisé en ce que l'initiateur anionique est un composé organolithié, l'halogénure d'étain est un tétrahalogénure d'étain et l'halogénure de silicium est le tétrachlorure de silicium. 20. Procédé selon la revendication 19, caractérisé en ce que le ciment de polymère contient, de plus, des chaînes vivantes de caoutchouc polydiène de poids moléculaire intermédiaire ayant un poids moléculaire moyen en nombre compris entre environ 45 000 et environ 75 000. 21. Procédé selon la revendication 20, caractérisé en ce que les chaînes de polydiène de bas poids moléculaire ont un poids moléculaire moyen en nombre inférieur à environ 30 000 et les chaînes de polydiène de haut poids moléculaire ont un poids moléculaire moyen en nombre supérieur à environ 90 000.